СПОСОБ ВАРКИ И ОСВЕТЛЕНИЯ НАТРИЕВО-КАЛЬЦИЕВОГО СТЕКЛА

1. Способ изготовления натриево-кальциевого стекла, который включает стадии:
3
2
(a) кальцинации карбоната кальция (CaCO) при повышенной температуре, достаточной для выделения газообразного (CO) и для образования оксида кальция (CaO) в твердой фазе;
2
3
(b) формирования натриевого стекла (NaSiO) в жидкой фазе при выделении газообразных продуктов реакции; и
(c) смешивания твердой фазы оксида кальция, полученного на стадии (a), с жидкой фазой силиката натрия, полученной на стадии (b), для формирования натриево-кальциевой стекломассы.
2
2. Способ по п.1, в котором указанную стадию (a) осуществляют при пониженном давлении, способствующем выделению газообразного диоксида углерода (CO).
3. Способ по п.1, в котором указанную стадию (a) проводят при температуре около 800-1300°C.
2
4. Способ по п.1, в котором указанная стадия (c) включает добавление диоксида кремния (SiO).
5. Способ по п.1, в котором указанная стадия (c) включает добавление стеклобоя и/или оксида кальция (CaO).
6. Способ по п.1, в котором указанная стадия (c) включает смешивание, способствующее растворению и гомогенизации смеси.
7. Способ по п.1, в котором указанную стадию (c) проводят при температуре выше, чем примерно 900°C.
8. Способ по п.1, в котором указанная стадия (c) включает смешивание указанной твердой фазы оксида кальция, полученной на стадии (a), с указанным жидким силикатом натрия стадии (b) в течение 3-4 ч для формирования указанной жидкой натриево-кальциевой стекломассы.
2
3
2
2
9. Способ по п.1, в котором указанная стадия (b) включает плавление кальцинированной соды (NaCO) в присутствии диоксида кремния (SiO) для формирования указанного натриевого стекла и выделения газообразного диоксида углерода (CO).
2
2
10. Способ по п.1, в котором указанная стадия (b) включает плавление хлорида натрия (NaCl) в присутствии диоксида кремния (SiO) и пара (HO) для формирования указанного натриевого стекла и выделения газообразного хлористого водорода (HCl).
2
3
11. Способ по п.1, в котором температура указанной жидкой фазы натриевого стекла (NaSiO) стадии (b) составляет менее 1500°C при смешивании на указанной стадии (c) с указанной твердой фазой оксида кальция, полученной на стадии (a).
2
2
12. Способ по п.1, в котором указанная стадия (a) включает кальцинацию карбоната кальция в присутствии диоксида кремния (SiO) для выделения газообразного диоксида углерода (CO).